(57)【要約】【課題】被塗物におけるアース状態の検査において、アース状態の異常原因を判別する。【解決手段】静電塗装装置１は、塗装ガン２と、電圧印加装置４と、電流測定装置５と、表面電位測定装置６とを備える。被塗物ＣＤに塗料を噴射していない状態において、電圧印加装置４から高電圧が印加された塗装ガン２を被塗物ＣＤに対して配置するとともに、電流測定装置５により塗装ガン２を流れる電流を測定し、高電圧が印加された塗装ガン２により被塗物ＣＤに電荷を帯電させた上で、表面電位測定装置６により被塗物ＣＤの表面電位を測定する。電流測定装置５により測定された電流と、表面電位測定装置６により測定された表面電位とに基づいて、被塗物ＣＤのアース状態を検査するとともに、被塗物ＣＤのアース状態に異常がある場合には、測定された電流及び表面電位に基づいて、アース状態の異常原因を判別する。【選択図】      図７
2014079704.tif 000002
【特許請求の範囲】
【請求項１】
被塗物に向けて塗料を噴射する塗装ガンと、
当該塗装ガンに高電圧を印加する電圧印加装置とを備えた静電塗装装置であって、
前記塗装ガンを流れる電流を測定する電流測定装置と、
前記塗装ガンと電気的に接続され、前記被塗物の表面電位を測定する表面電位測定装置とを有し、
前記被塗物に対して塗料を噴射していない状態において、前記電圧印加装置から高電圧が印加された前記塗装ガンを前記被塗物に対して間隔を隔てて配置するとともに、前記電流測定装置により前記塗装ガンを流れる電流を測定し、
前記被塗物に対して塗料を噴射していない状態において、前記電圧印加装置から高電圧が印加された前記塗装ガンを前記被塗物に対して間隔を隔てて配置し前記被塗物に電荷を帯電させるとともに、前記電圧印加装置から高電圧が印加されていない前記塗装ガンを前記被塗物に対して間隔を隔てて配置し、前記表面電位測定装置により前記被塗物の表面電位を測定し、
前記電流測定装置により測定された電流と、前記表面電位測定装置により測定された表面電位とに基づいて、前記被塗物のアース状態を検査するとともに、
前記被塗物のアース状態に異常がある場合に、前記電流測定装置により測定された電流と、前記表面電位測定装置により測定された表面電位とに基づいて、アース状態の異常原因を判別することを特徴とする静電塗装装置。
【請求項２】
検査対象の前記被塗物において前記表面電位測定装置により測定された表面電位から、アース状態が正常である前記被塗物において前記表面電位測定装置により測定された表面電位を減算した値をＸ（ｋＶ）とし、
アース状態が正常である前記被塗物において前記電流測定装置により測定された電流から、検査対象の前記被塗物において前記電流測定装置により測定された電流を減算した値をＹ（μＡ）としたとき、
前記値Ｙと、−３（μＡ／ｋＶ）×Ｘ＋２０（μＡ）に前記値Ｘを代入したときに算出される値とを比較することで、アース状態の異常原因を判別することを特徴とする請求項１に記載の静電塗装装置。
【請求項３】
前記被塗物に対して塗料を噴射していない状態において、前記電圧印加装置から高電圧が印加された前記塗装ガンを前記被塗物に対して間隔を隔てて配置し、前記電流測定装置により前記塗装ガンを流れる電流を測定するとともに、前記塗装ガンにより前記被塗物に電荷を帯電させることを特徴とする請求項１又は２に記載の静電塗装装置。
【請求項４】
前記塗装ガンは、第１塗装ガンと第２塗装ガンとを備えており、
前記電圧印加装置から高電圧が印加された前記第１塗装ガンを前記被塗物に対して間隔を隔てて配置し前記被塗物に電荷を帯電させるとともに、前記電圧印加装置から高電圧が印加されていない前記第２塗装ガンを前記被塗物に対して間隔を隔てて配置し、前記表面電位測定装置により前記被塗物の表面電位を測定することを特徴とする請求項１乃至３のいずれか１項に記載の静電塗装装置。
【請求項５】
前記電流測定装置により前記塗装ガンを流れる電流を測定する際における前記塗装ガン及び前記被塗物間の距離、及び、前記表面電位測定装置により前記被塗物の表面電位を測定する際における前記塗装ガン及び前記被塗物間の距離が、前記塗装ガンにより前記被塗物を塗装する際における前記塗装ガン及び前記被塗物間の距離よりも小さくされることを特徴とする請求項１乃至４のいずれか１項に記載の静電塗装装置。
【請求項６】
前記電流測定装置により前記塗装ガンを流れる電流を測定する際において、前記塗装ガン及び前記被塗物間の距離が４０ｍｍ以上１００ｍｍ以下とされることを特徴とする請求項１乃至５のいずれか１項に記載の静電塗装装置。
【請求項７】
前記電流測定装置により前記塗装ガンを流れる電流を測定する際において、前記塗装ガン及び前記被塗物間の距離が６０ｍｍ以上８０ｍｍ以下とされることを特徴とする請求項１乃至６のいずれか１項に記載の静電塗装装置。
【請求項８】
被塗物に向けて塗料を噴射する塗装ガンと、当該塗装ガンに高電圧を印加する電圧印加装置とを備えた静電塗装装置により、前記被塗物のアース状態を検査するアース状態検査方法であって、
前記被塗物に対して塗料を噴射していない状態において、
前記電圧印加装置から高電圧が印加された前記塗装ガンを前記被塗物に対して間隔を隔てて配置した際に前記塗装ガンを流れる電流を測定し、
前記電圧印加装置から電圧が印加された前記塗装ガンを前記被塗物に対して間隔を隔てて配置し前記被塗物に電荷を帯電させるとともに、前記被塗物の表面電位を測定し、
測定された電流及び表面電位に基づいて前記被塗物のアース状態を検査し、
前記被塗物のアース状態に異常がある場合に、測定された電流及び表面電位に基づいて、アース状態の異常原因を判別することを特徴とするアース状態検査方法。
【請求項９】
検査対象の前記被塗物において測定された表面電位から、アース状態が正常である前記被塗物において測定された表面電位を減算した値をＸ（ｋＶ）とし、
アース状態が正常である前記被塗物において測定された電流から、検査対象の前記被塗物において測定された電流を減算した値をＹ（μＡ）としたとき、
前記値Ｙと、−３（μＡ／ｋＶ）×Ｘ＋２０（μＡ）に前記値Ｘを代入したときに算出される値とを比較することで、アース状態の異常原因を判別することを特徴とする請求項８に記載のアース状態検査方法。
【請求項１０】
前記被塗物に対して塗料を噴射していない状態において、前記電圧印加装置から高電圧が印加された前記塗装ガンを前記被塗物に対して間隔を隔てて配置し、前記塗装ガンを流れる電流を測定するとともに、前記塗装ガンにより前記被塗物に電荷を帯電させることを特徴とする請求項８又は９に記載のアース状態検査方法。
【請求項１１】
前記被塗物に電荷を帯電させる工程において、前記被塗物における表面電位の測定が開始されることを特徴とする請求項８乃至１０のいずれか１項に記載のアース状態検査方法。
【請求項１２】
前記塗装ガンを流れる電流を測定する際における前記塗装ガン及び前記被塗物間の距離、及び、前記被塗物の表面電位を測定する際における前記塗装ガン及び前記被塗物間の距離が、前記塗装ガンにより前記被塗物を塗装する際における前記塗装ガン及び前記被塗物間の距離よりも小さくされることを特徴とする請求項８乃至１１のいずれか１項に記載のアース状態検査方法。
【請求項１３】
前記塗装ガンを流れる電流を測定する際において、前記塗装ガン及び前記被塗物間の距離が４０ｍｍ以上１００ｍｍ以下とされることを特徴とする請求項８乃至１２のいずれか１項に記載のアース状態検査方法。
【請求項１４】
前記塗装ガンを流れる電流を測定する際において、前記塗装ガン及び前記被塗物間の距離が６０ｍｍ以上８０ｍｍ以下とされることを特徴とする請求項８乃至１３のいずれか１項に記載のアース状態検査方法。
【発明の詳細な説明】
【技術分野】
【０００１】
本発明は、静電塗装装置に関し、より詳しくは、被塗物におけるアース状態の検査技術に関する。
【背景技術】
【０００２】
静電塗装を行う場合には、被塗物のうち少なくとも塗料が塗布される部位（塗装面）が導電性を有することが必要である。そこで、樹脂部品等の絶縁性の高い被塗物に静電塗装を行うにあたっては、被塗物の表面に導電性の被膜である導電プライマを形成することで、被塗物に導電性が付与されることがある。そして、静電塗装の際には、被塗物（導電プライマ）がアース（接地）される。尚、導電プライマは、被塗物に対する導電性の付与とともに、その表面に塗布される塗料の密着性を高め、塗装の剥がれを防止するという機能も有する。
【０００３】
ところで、被塗物の一部において正常に導電プライマが形成されていない場合（プライマ不良の場合）には、塗装の膜厚が不均一となってしまい、塗装にムラや透けが生じてしまうおそれがある。さらに、仮に塗装ムラ等が生じていなくても、塗装の密着性が低下してしまい、塗装が剥がれやすくなってしまうおそれがある。また、被塗物（導電プライマ）のアース接続が不確実な場合（アース不良の場合）には、静電塗装時に被塗物（導電プライマ）に電荷が蓄積されてしまい、塗装ムラ等が生じてしまったり、被塗物とこの周囲に配置された治具等との間でスパークが生じてしまったりするおそれがある。そのため、静電塗装を行う前に、プライマ不良やアース不良が生じていないかを検査すべく、被塗物におけるアース状態の良否が検査される。
【０００４】
従来、被塗物におけるアース状態を検査するための手法としては、所定の端子を被塗物（塗装面）に接触させ、被塗物の抵抗値を測定する手法が知られている。しかしながら、当該手法では、端子の接触に伴い被塗物に疵が付着してしまうおそれがある。そこで、被塗物に電荷を印加して帯電させた後、被塗物の表面電位を測定することで、被塗物に接触することなく、被塗物のアース状態を検査する手法が提案されている（例えば、特許文献１等参照）。また、静電塗装を行う際に用いられる塗装ガンにより、被塗物に対する電荷の印加や表面電位の測定を行うことで、アース状態を検査するための専用の装置を不要とし、製造ラインの短縮や設備コストの低減等を図る技術も提案されている（例えば、特許文献２等参照）。
【先行技術文献】
【特許文献】
【０００５】
【特許文献１】特開２００５−５８９９８号公報
【特許文献２】特開２０１２−７１２２４号公報
【発明の概要】
【発明が解決しようとする課題】
【０００６】
ところで、アース不良である被塗物に静電塗装を行った場合には、塗装ムラ等が生じ得るものの、導電プライマが正常に形成されている限り、塗装の密着性は十分に確保され、塗装の剥がれは生じにくい。従って、アース不良の場合であっても、塗装にムラ等がなく、塗装が外観上正常であるときには、製品に特段の問題は生じない。
【０００７】
これに対して、プライマ不良である被塗物に静電塗装を行った場合には、塗装の密着性が低くなってしまい、塗装の剥がれが生じてしまいやすい。従って、塗装にムラ等がなく、塗装が外観上正常であるときであっても、プライマ不良の場合には、塗装の耐剥離性の面で問題が生じ得る。
【０００８】
しかしながら、上述の技術では、アース状態の異常が検出された際に、その異常の原因が、プライマ不良にあるのか、アース不良にあるのかを判別することができない。従って、アース状態に異常があるものの、塗装が外観上正常に形成されているときにおいて、適切な対処を行うことができない。
【０００９】
本発明は、上記事情を鑑みてなされたものであり、その目的は、被塗物におけるアース状態の検査において、アース状態の異常原因を判別することができる静電塗装装置及びアース状態検査方法を提供することにある。
【課題を解決するための手段】
【００１０】
以下、上記目的を解決するのに適した各手段につき、項分けして説明する。なお、必要に応じて対応する手段に特有の作用効果を付記する。
【００１１】
手段１．被塗物に向けて塗料を噴射する塗装ガンと、
当該塗装ガンに高電圧を印加する電圧印加装置とを備えた静電塗装装置であって、
前記塗装ガンを流れる電流を測定する電流測定装置と、
前記塗装ガンと電気的に接続され、前記被塗物の表面電位を測定する表面電位測定装置とを有し、
前記被塗物に対して塗料を噴射していない状態において、前記電圧印加装置から高電圧が印加された前記塗装ガンを前記被塗物に対して間隔を隔てて配置するとともに、前記電流測定装置により前記塗装ガンを流れる電流を測定し、
前記被塗物に対して塗料を噴射していない状態において、前記電圧印加装置から高電圧が印加された前記塗装ガンを前記被塗物に対して間隔を隔てて配置し前記被塗物に電荷を帯電させるとともに、前記電圧印加装置から高電圧が印加されていない前記塗装ガンを前記被塗物に対して間隔を隔てて配置し、前記表面電位測定装置により前記被塗物の表面電位を測定し、
前記電流測定装置により測定された電流と、前記表面電位測定装置により測定された表面電位とに基づいて、前記被塗物のアース状態を検査するとともに、
前記被塗物のアース状態に異常がある場合に、前記電流測定装置により測定された電流と、前記表面電位測定装置により測定された表面電位とに基づいて、アース状態の異常原因を判別することを特徴とする静電塗装装置。
【００１２】
上記手段１によれば、専用の装置を用いることなく、塗装ガンを有する静電塗装装置により被塗物におけるアース状態が検査される。従って、製造設備の小型化や簡素化、設備コストの低減を図ることができる。
【００１３】
さらに、上記手段１によれば、高電圧が印加された塗装ガンを被塗物に対して間隔を隔てて配置した際に塗装ガンを流れる電流が測定され、また、塗装ガンにより電荷の帯電された被塗物の表面電位が測定される。そして、測定された電流及び表面電位の双方に基づいて、被塗物のアース状態が検査される。従って、表面電位のみに基づいてアース状態を検査する場合と比べて、アース状態の検査精度を格段に向上させることができる。
【００１４】
加えて、上記手段１によれば、測定された電流及び表面電位の態様に基づいて、アース状態の異常原因を判別することができる。ここで、アース状態の異常原因がプライマ不良の場合には、プライマ不良が生じている部分にて局所的に電荷が多く溜まるとともに、電荷が多く溜まることでクーロン力による反発力が塗装ガンに対して大きく影響し、塗装ガンに電流が流れにくくなる。従って、プライマ不良の場合には、測定される表面電位が比較的大きなものとなる一方で、測定される電流は比較的小さなものとなる。また、アース状態の異常原因がアース不良の場合には、導電プライマの表面全域に電荷が分布し、電荷が局所的に溜まることがなくなるとともに、クーロン力による反発力が塗装ガンに与える影響が小さくなり、塗装ガンに電流が流れやすくなる。従って、アース不良の場合には、測定される表面電位が比較的小さなものとなる一方で、測定される電流が比較的大きなものとなる。この点を利用することで、アース状態の異常原因が、プライマ不良にあるのか、アース不良もあるのかを判別することができる。
【００１５】
尚、静電塗装を安定的に行うべく、塗装時において、塗装ガンを流れる電流を測定することがあるが、塗装時において塗装ガンを流れる電流は、塗料や塗装軌跡等の影響により大きく変動する。従って、塗装時に塗装ガンを流れる電流に基づいて被塗物のアース状態を検査すると、検査精度が著しく低下してしまうおそれがある。これに対して、非塗装時において塗装ガンを流れる電流は、塗料や塗装軌跡等の影響による変動がない。従って、上記手段１のように、被塗物に塗料を噴射していない状態において塗装ガンを流れる電流に基づいて被塗物のアース状態を検査することで、良好な検査精度を実現することができる。
【００１６】
手段２．検査対象の前記被塗物において前記表面電位測定装置により測定された表面電位から、アース状態が正常である前記被塗物において前記表面電位測定装置により測定された表面電位を減算した値をＸ（ｋＶ）とし、
アース状態が正常である前記被塗物において前記電流測定装置により測定された電流から、検査対象の前記被塗物において前記電流測定装置により測定された電流を減算した値をＹ（μＡ）としたとき、
前記値Ｙと、−３（μＡ／ｋＶ）×Ｘ＋２０（μＡ）に前記値Ｘを代入したときに算出される値とを比較することで、アース状態の異常原因を判別することを特徴とする手段１に記載の静電塗装装置。
【００１７】
上記手段２によれば、値Ｙと、−３Ｘ＋２０に値Ｘを代入して得た値とを比較することで、アース状態の異常原因を容易に判別することができる。
【００１８】
具体的には、上述の通り、プライマ不良の場合には、測定される表面電位が比較的大きなものとなり、測定される電流は比較的小さなものとなるため、値Ｘ，Ｙはそれぞれ比較的大きなものとなり、ひいては−３Ｘ＋２０に値Ｘを代入して得た値が比較的小さなものとなる。従って、値Ｙが、−３Ｘ＋２０に値Ｘを代入して得た値よりも大きく（又は以上と）なる際には、アース状態の異常原因がプライマ不良であると判別することができる。
【００１９】
また、上述の通り、アース不良の場合には、測定される表面電位が比較的小さなものとなり、測定される電流は比較的大きなものとなるため、値Ｘ，Ｙはそれぞれ比較的小さなものとなり、ひいては−３Ｘ＋２０に値Ｘを代入して得た値が比較的大きなものとなる。従って、値Ｙが、−３Ｘ＋２０に値Ｘを代入して得た値よりも小さく（又は以下と）なる際には、アース状態の異常原因がアース不良であると判別することができる。
【００２０】
手段３．前記被塗物に対して塗料を噴射していない状態において、前記電圧印加装置から高電圧が印加された前記塗装ガンを前記被塗物に対して間隔を隔てて配置し、前記電流測定装置により前記塗装ガンを流れる電流を測定するとともに、前記塗装ガンにより前記被塗物に電荷を帯電させることを特徴とする手段１又は２に記載の静電塗装装置。
【００２１】
上記手段３によれば、塗装ガンを流れる電流を測定するために、高電圧が印加された塗装ガンを被塗物に対して間隔を隔てて配置した際に、被塗物に対して電荷が帯電されるように構成されている。つまり、塗装ガンを流れる電流の測定と、被塗物に対する電荷の帯電とが同時期に（つまり一工程で）行われるように構成されている。従って、被塗物におけるアース状態の検査時間を効果的に短縮させることができ、生産性の向上を図ることができる。
【００２２】
手段４．前記塗装ガンは、第１塗装ガンと第２塗装ガンとを備えており、
前記電圧印加装置から高電圧が印加された前記第１塗装ガンを前記被塗物に対して間隔を隔てて配置し前記被塗物に電荷を帯電させるとともに、前記電圧印加装置から高電圧が印加されていない前記第２塗装ガンを前記被塗物に対して間隔を隔てて配置し、前記表面電位測定装置により前記被塗物の表面電位を測定することを特徴とする手段１乃至３のいずれかに記載の静電塗装装置。
【００２３】
上記手段４によれば、第１塗装ガンにより被塗物に電荷を帯電させている最中に、被塗物のうち電荷の印加が完了した部位において、第２塗装ガンを用いて表面電位の測定を開始することができる。従って、被塗物におけるアース状態の検査時間を一層短縮させることができ、生産性の更なる向上を図ることができる。
【００２４】
手段５．前記電流測定装置により前記塗装ガンを流れる電流を測定する際における前記塗装ガン及び前記被塗物間の距離、及び、前記表面電位測定装置により前記被塗物の表面電位を測定する際における前記塗装ガン及び前記被塗物間の距離が、前記塗装ガンにより前記被塗物を塗装する際における前記塗装ガン及び前記被塗物間の距離よりも小さくされることを特徴とする手段１乃至４のいずれかに記載の静電塗装装置。
【００２５】
上記手段５によれば、被塗物のアース状態が正常であるときに塗装ガンを流れる電流と、被塗物のアース状態に異常があるときに塗装ガンを流れる電流との差をより確実に大きくすることができる。また、被塗物のアース状態が正常であるときにおける表面電位と、被塗物のアース状態に異常があるときにおける表面電位との差をより確実に大きくすることができる。従って、被塗物におけるアース状態の正常・異常をより容易に判別することができ、アース状態の検査精度を一層向上させることができる。
【００２６】
手段６．前記電流測定装置により前記塗装ガンを流れる電流を測定する際において、前記塗装ガン及び前記被塗物間の距離が４０ｍｍ以上１００ｍｍ以下とされることを特徴とする手段１乃至５のいずれかに記載の静電塗装装置。
【００２７】
上記手段６によれば、塗装ガンを流れる電流を測定する際における塗装ガン及び被塗物間の距離が４０ｍｍ以上とされている。従って、被塗物の配置位置にずれが生じた場合などにおいて、塗装ガンが被塗物に接触してしまったり、塗装ガンと被塗物の周囲に位置する治具等との間でスパークが生じてしまったりすることをより確実に防止できる。その結果、アース状態の検査をより精度よく行うことができる。
【００２８】
また、上記手段６によれば、塗装ガンを流れる電流を測定する際における塗装ガン及び被塗物間の距離が１００ｍｍ以下とされているため、アース状態が正常であるときに塗装ガンを流れる電流と、アース状態に異常があるときに塗装ガンを流れる電流との差をより大きくすることができる。これにより、アース状態の検査精度をより一層高めることができる。
【００２９】
手段７．前記電流測定装置により前記塗装ガンを流れる電流を測定する際において、前記塗装ガン及び前記被塗物間の距離が６０ｍｍ以上８０ｍｍ以下とされることを特徴とする手段１乃至６のいずれかに記載の静電塗装装置。
【００３０】
上記手段７によれば、塗装ガンを流れる電流を測定する際における塗装ガン及び被塗物間の距離が６０ｍｍ以上とされているため、被塗物に対する塗装ガンの接触や塗装ガン及び治具等間におけるスパークの発生を極めて効果的に防止することができる。
【００３１】
また、上記手段７によれば、塗装ガンを流れる電流を測定する際における塗装ガン及び被塗物間の距離が８０ｍｍ以下とされているため、アース状態が正常であるときに塗装ガンを流れる電流と、アース状態に異常があるときに塗装ガンを流れる電流との差をより一層増大させることができる。その結果、検査精度の更なる向上を図ることができる。
【００３２】
手段８．被塗物に向けて塗料を噴射する塗装ガンと、当該塗装ガンに高電圧を印加する電圧印加装置とを備えた静電塗装装置により、前記被塗物のアース状態を検査するアース状態検査方法であって、
前記被塗物に対して塗料を噴射していない状態において、
前記電圧印加装置から高電圧が印加された前記塗装ガンを前記被塗物に対して間隔を隔てて配置した際に前記塗装ガンを流れる電流を測定し、
前記電圧印加装置から電圧が印加された前記塗装ガンを前記被塗物に対して間隔を隔てて配置し前記被塗物に電荷を帯電させるとともに、前記被塗物の表面電位を測定し、
測定された電流及び表面電位に基づいて前記被塗物のアース状態を検査し、
前記被塗物のアース状態に異常がある場合に、測定された電流及び表面電位に基づいて、アース状態の異常原因を判別することを特徴とするアース状態検査方法。
【００３３】
上記手段８によれば、上記手段１と同様の作用効果が奏されることとなる。
【００３４】
手段９．検査対象の前記被塗物において測定された表面電位から、アース状態が正常である前記被塗物において測定された表面電位を減算した値をＸ（ｋＶ）とし、
アース状態が正常である前記被塗物において測定された電流から、検査対象の前記被塗物において測定された電流を減算した値をＹ（μＡ）としたとき、
前記値Ｙと、−３（μＡ／ｋＶ）×Ｘ＋２０（μＡ）に前記値Ｘを代入したときに算出される値とを比較することで、アース状態の異常原因を判別することを特徴とする手段８に記載のアース状態検査方法。
【００３５】
上記手段９によれば、上記手段２と同様の作用効果が奏されることとなる。
【００３６】
手段１０．前記被塗物に対して塗料を噴射していない状態において、前記電圧印加装置から高電圧が印加された前記塗装ガンを前記被塗物に対して間隔を隔てて配置し、前記塗装ガンを流れる電流を測定するとともに、前記塗装ガンにより前記被塗物に電荷を帯電させることを特徴とする手段８又は９に記載のアース状態検査方法。
【００３７】
上記手段１０によれば、上記手段３と同様の作用効果が奏されることとなる。
【００３８】
手段１１．前記被塗物に電荷を帯電させる工程において、前記被塗物における表面電位の測定が開始されることを特徴とする手段８乃至１０のいずれか１項に記載のアース状態検査方法。
【００３９】
上記手段１１によれば、上記手段４と同様の作用効果が奏されることとなる。
【００４０】
手段１２．前記塗装ガンを流れる電流を測定する際における前記塗装ガン及び前記被塗物間の距離、及び、前記被塗物の表面電位を測定する際における前記塗装ガン及び前記被塗物間の距離が、前記塗装ガンにより前記被塗物を塗装する際における前記塗装ガン及び前記被塗物間の距離よりも小さくされることを特徴とする手段８乃至１１のいずれかに記載のアース状態検査方法。
【００４１】
上記手段１２によれば、上記手段５と同様の作用効果が奏されることとなる。
【００４２】
手段１３．前記塗装ガンを流れる電流を測定する際において、前記塗装ガン及び前記被塗物間の距離が４０ｍｍ以上１００ｍｍ以下とされることを特徴とする手段８乃至１２のいずれかに記載のアース状態検査方法。
【００４３】
上記手段１３によれば、上記手段６と同様の作用効果が奏されることとなる。
【００４４】
手段１４．前記塗装ガンを流れる電流を測定する際において、前記塗装ガン及び前記被塗物間の距離が６０ｍｍ以上８０ｍｍ以下とされることを特徴とする手段８乃至１３のいずれかに記載のアース状態検査方法。
【００４５】
上記手段１４によれば、上記手段７と同様の作用効果が奏されることとなる。
【図面の簡単な説明】
【００４６】
【図１】静電塗装装置の構成を示す模式図である。
【図２】塗装ガンやロボットアーム等の構成を示す模式図である。
【図３】塗装ガンを流れる電流を測定する際の塗装ガン等を示す模式図である。
【図４】被塗物の表面電位を測定する際の塗装ガン等を示す模式図である。
【図５】電流測定装置により測定された電流や被塗物のアース状態を判定する際に用いられる閾値電流等を示すグラフである。
【図６】表面電位測定装置により測定された表面電位や被塗物のアース状態を判定する際に用いられる閾値電圧等を示すグラフである。
【図７】被塗物に対して塗装を施す際における塗装ガンと被塗物との間の距離等を示す模式図である。
【図８】アース不良及びプライマ不良を判別する際に用いられる判別式等を示すグラフである。
【図９】第２実施形態における静電塗装装置の構成を示す模式図である。
【発明を実施するための形態】
【００４７】
以下に、実施形態について図面を参照して説明する。
〔第１実施形態〕
静電塗装装置１は、少なくとも塗装面が導電性を有する被塗物ＣＤに対して静電塗装を行うものであり、図１及び図２に示すように、１台の塗装ガン２と、これを支持するロボットアーム３と、電圧印加装置４と、電流測定装置５と、表面電位測定装置６とを備えている。尚、本実施形態において、正常な被塗物ＣＤの塗装面には、導電性物質を有してなる導電プライマが設けられている。
【００４８】
塗装ガン２は、被塗物ＣＤに対して塗料を噴射するものであり、ベルカップ２１を備えている。また、塗装ガン２は、ベルカップ２１を図示しない駆動手段（例えば、エアモータ等）により回転させることで、ベルカップ２１の内面に展延させた液体塗料を遠心力で微粒化させることができる回転霧化型のものである。
【００４９】
ロボットアーム３は、その一端部が基台部３３に回動可能に連結された上下アーム３１と、その一端部が前記上下アーム３１の他端部に回動可能に連結された水平アーム３２とを備えている。また、水平アーム３２の他端部には塗装ガン２が設けられており、上下アーム３１及び水平アーム３２を各回動支点にて回動させることで、被塗物ＣＤに対して塗装ガン２を相対移動させることができるようになっている。
【００５０】
加えて、水平アーム３２は、直列的に連結された第１アーム部３２１、第２アーム部３２２、及び、第３アーム部３２３を備えている。そして、第１アーム部３２１には、２つの屈折部３２１Ａ，３２１Ｂが設けられており、第１アーム部３２１は、各屈折部３２１Ａ，３２１Ｂにおいて屈折可能とされている。さらに、水平アーム３２の他端部には、第１アーム部３２１と塗装ガン２とを連結する円筒状の連結筒３２４が設けられており、連結筒３２４は、第１アーム部３２１に対して自身の中心軸を回転軸として回転可能とされている。第１アーム部３２１の屈折角度、及び、連結筒３２４の回転量のそれぞれを調節することで、被塗物ＣＤに対する塗装ガン２の向きを調節可能となっている。
【００５１】
電圧印加装置４は、塗装ガン２に印加する高電圧を発生させるものであり、電圧発生部４１と、電圧昇圧部４２とを備えている。
【００５２】
電圧発生部４１は、塗装ガン２に印加する高電圧の元となる電圧を発生させるものであり、発生させた電圧は、電圧昇圧部４２へと入力されるようになっている。電圧昇圧部４２は、電圧発生部４１から入力された電圧を昇圧し、伝送ケーブル４３を介して塗装ガン２へと高電圧を印加する。尚、電圧印加装置４は、ＣＰＵやＲＡＭ等を有する制御装置７により制御されており、塗装ガン２に対する印加電圧を調節可能とされている。
【００５３】
電流測定装置５は、電圧昇圧部４２の下流に設けられており、塗装ガン２を流れる電流（本実施形態では、伝送ケーブル４３を流れる電流）を測定する。また、電流測定装置５により測定された電流は制御装置７へと出力されるようになっている。
【００５４】
表面電位測定装置６は、電圧昇圧部４２の下流に設けられており、塗装ガン２と電気的に接続されている。また、表面電位測定装置６には、塗装ガン２及び被塗物ＣＤ間に流れる放電電流を検出するとともに、検出された放電電流に基づいて被塗物ＣＤの表面電位を測定する。尚、表面電位測定装置６により測定された表面電位は、制御装置７に出力されるようになっている。
【００５５】
制御装置７は、塗装ガン２に対する印加電圧や電圧の印加タイミングを決定するとともに、電流測定装置５により測定された電流（電流値）、及び、表面電位測定装置６により測定された表面電位に基づいて、被塗物ＣＤ（本実施形態では、被塗物ＣＤの表面に形成された導電プライマ）のアース状態を検査する。
【００５６】
被塗物ＣＤのアース状態の検査手法について詳述すると、まず、被塗物ＣＤに導電プライマが設けられた後、塗装ガン２により被塗物ＣＤに対して静電塗装を施す前の段階（被塗物ＣＤに塗料を噴射していない状態）において、図３に示すように、塗装ガン２を所定のコンベアＣＮ上に搭載された被塗物ＣＤに対して間隔を隔てて配置する。このとき、塗装ガン２及び被塗物ＣＤ間の距離Ｌ１は、４０ｍｍ以上１００ｍｍ以下（より好ましくは、６０ｍｍ以上８０ｍｍ以下であり、本実施形態では６０ｍｍ）とされている。尚、通常、被塗物ＣＤ（導電プライマ）は、アースクリップＥＣによりコンベアＣＮと電気的に接続されており、被塗物ＣＤ（導電プライマ）は接地されている。
【００５７】
次いで、図３に示すように、電圧印加装置４から塗装ガン２に対する負極性の高電圧（本実施形態では、５０ｋＶであり、−６０ｋＶ以上−４０ｋＶ以下が好ましい）の印加と印加の解除とを繰り返しつつ、予め設定された所定の軌跡（本実施形態では、導電プライマの表面全域上を通過する軌跡）にて、塗装ガン２を被塗物ＣＤに対して相対移動させる。そして、電流測定装置５により、塗装ガン２に高電圧が印加されているときに塗装ガン２を流れる電流を測定するとともに、塗装ガン２により被塗物ＣＤ（導電プライマ）に対して電荷を帯電させる。尚、塗装ガン２を相対移動させる際に、塗装ガン２及び被塗物ＣＤ間の距離は、上述した距離Ｌ１に維持される。
【００５８】
被塗物ＣＤに電荷を帯電させてから予め設定された所定の待機時間ｔ１（本実施形態では、０．２ｓ）が経過した後、図４に示すように、電圧印加装置４から高電圧が印加されていない（本実施形態では、アース接続された）塗装ガン２を被塗物ＣＤに対して間隔を隔てて（例えば、塗装ガン２及び被塗物ＣＤ間の距離を６０ｍｍとして）配置するとともに、予め設定された所定の軌跡（本実施形態では、導電プライマの表面全域上を通過する軌跡）にて、塗装ガン２を相対移動させる。そして、表面電位測定装置６により、被塗物ＣＤに帯電した電荷によって塗装ガン２と被塗物ＣＤとの間で流れる放電電流を測定するとともに、放電電流に基づいて被塗物ＣＤの表面電位を測定する。
【００５９】
電流測定装置５により測定された電流（電流値）、及び、表面電位測定装置６により測定された表面電位は、制御装置７に入力され、制御装置７は、入力された電流及び表面電位に基づいて、被塗物ＣＤにおけるアース状態を判定する。
【００６０】
詳述すると、被塗物ＣＤ（導電プライマ）が正常にアースに接続されるとともに、導電プライマが正常に形成されている場合には、塗装ガン２により被塗物ＣＤに対して印加された電荷は、導電プライマを介してアース側へと流れる。従って、塗装ガン２及び被塗物ＣＤ（導電プライマ）間の電位差が比較的大きくなり、塗装ガン２からの放電量も比較的大きくなるため、図５に示すように、電流測定装置５により測定される電流は比較的大きなものとなる。また、被塗物ＣＤに残留する電荷は比較的少なくなるため、図６に示すように、表面電位測定装置６により測定される表面電位は比較的小さなものとなる。この点を踏まえて、制御装置７は、図５及び図６に示すように、電流測定装置５により測定された電流（電流値）の最大値が予め設定された所定の閾値電流ＴＩ（μＡ）以上であり、かつ、表面電位測定装置６により測定された表面電位が予め設定された所定の閾値電圧ＴＥ（ｋＶ）以上である場合に、被塗物ＣＤのアース状態が正常であると判定する。
【００６１】
一方で、被塗物ＣＤ（導電プライマ）のアース接続に異常が生じている場合（例えば、アースクリップＥＣが取付けられていない場合や、アースクリップＥＣに対する絶縁性塗料の付着等により被塗物ＣＤ及びアース間の導電性が低下している場合）や、導電プライマが正常に設けられていない場合（例えば、導電プライマが形成されていない場合）には、塗装ガン２により被塗物ＣＤに対して印加された電荷は、被塗物ＣＤに留まることとなる。従って、塗装ガン２及び被塗物ＣＤ間の電位差が比較的小さくなり、塗装ガン２からの放電量も比較的小さくなるため、塗装ガン２を流れる電流は比較的小さなものとなる。また、被塗物ＣＤに残留する電荷が比較的多くなるため、表面電位測定装置６により測定される表面電位は比較的大きなものとなる。この点を考慮して、制御装置７は、電流測定装置５により測定された電流（電流値）の最大値が前記閾値電流ＴＩ未満であった場合、又は、表面電位測定装置６により測定された表面電位が前記閾値電圧ＴＥ未満であった場合に、被塗物ＣＤのアース状態に異常があると判定する。
【００６２】
さらに、制御装置７は、被塗物ＣＤのアース状態に異常があるものと判定した際に、アース状態の異常原因が、プライマ不良（導電プライマが正常に形成されていないこと）にあるのか、アース不良（被塗物ＣＤ（導電プライマ）のアース接続が不確実であること）にあるのかを判別する。
【００６３】
詳述すると、まず、検査対象の被塗物ＣＤにおいて表面電位測定装置６により測定された表面電位から、アース状態が正常である被塗物ＣＤにおいて表面電位測定装置６により測定された表面電位（本実施形態では、検査時と同一の条件にて予め求められている）を減算した値Ｘ（ｋＶ）と、アース状態が正常である前記被塗物において前記電流測定装置により測定された電流（本実施形態では、検査時と同一の条件にて予め求められている）から、検査対象の前記被塗物において前記電流測定装置により測定された電流を減算した値をＹ（μＡ）とを算出する。そして、図７（図７において、丸印は、アース不良の場合における値Ｘ，Ｙを示し、米印は、プライマ不良の場合における値Ｘ，Ｙを示す）に示すように、値Ｘ及び値Ｙが、Ｙ≧−３（μＡ／ｋＶ）×Ｘ＋２０（μＡ）を満たすときに、制御装置７は、アース状態の異常原因がプライマ不良にあると判定する。
【００６４】
一方で、値Ｘ及び値Ｙが、Ｙ＜−３（μＡ／ｋＶ）×Ｘ＋２０（μＡ）を満たすときに、制御装置７は、アース状態の異常原因がアース不良にあると判定する。
【００６５】
また、本実施形態では、制御装置７により被塗物ＣＤのアース状態に異常があると判定された場合、所定の報知装置（図示せず）により、アース状態に異常がある旨、及び、アース状態の異常原因が作業者等に報知されるようになっている。
【００６６】
さらに、本実施形態では、上述の通り、電流測定装置５により塗装ガン２を流れる電流を測定する際における、塗装ガン２及び被塗物ＣＤ間の距離Ｌ１は、４０ｍｍ以上１００ｍｍ以下（より好ましくは、６０ｍｍ以上８０ｍｍ以下）とされているが、距離Ｌ１をこの範囲としたのは、次の理由による。
【００６７】
すなわち、表１に示すように、塗装ガン２に対する印加電圧、及び、塗装ガン２及び被塗物ＣＤ間の距離Ｌ１を種々変更した場合において、被塗物ＣＤのアース状態が正常であるときに塗装ガン２を流れる電流と、被塗物ＣＤのアース状態に異常があるときに塗装ガン２を流れる電流との差（電流差）を求めた。
【００６８】
【表１】
2014079704.tif 000003
【００６９】
このとき、距離Ｌ１を４０ｍｍ以上とすることで、電流差が極端に大きくなってしまうことを抑制できるため、塗装ガン２及び被塗物ＣＤの周囲に位置する治具間におけるスパークの発生を十分に抑制することができ、距離Ｌ１を６０ｍｍ以上とすることで、電流差の過度の増大をより確実に抑制でき、スパークの発生をより一層確実に防止することができた。この結果から、本実施形態では、距離Ｌ１が４０ｍｍ以上（より好ましくは、６０ｍｍ以上）とされている。また、距離Ｌ１を１００ｍｍ以下とすることで、電流差を３０μＡ以上とすることができ、被塗物ＣＤにおけるアース状態の良否判断が容易となり、距離Ｌ１を８０ｍｍ以下とすることで、電流差を４０μＡ以上とすることができ、アース状態の良否判断がより一層容易となることが分かった。この結果を踏まえて、本実施形態では、距離Ｌ１が１００ｍｍ以下（より好ましくは、８０ｍｍ以下）とされている。
【００７０】
さらに、本実施形態において、距離Ｌ１は、図３に示すように、塗装ガン２により静電塗装を施す際における塗装ガン２及び被塗物ＣＤ間の距離Ｌ３（例えば、１５０ｍｍ〜２００ｍｍ）よりも小さなものとされている。また、表面電位測定装置６により被塗物ＣＤの表面電位を測定する際における塗装ガン２及び被塗物ＣＤ間の距離Ｌ２（図８参照）が、前記距離Ｌ３よりも小さなものとされている。
【００７１】
以上詳述したように、本実施形態によれば、専用の装置を用いることなく、塗装ガン２を有する静電塗装装置１により被塗物ＣＤにおけるアース状態が検査される。従って、製造設備の小型化や簡素化、設備コストの低減を図ることができる。
【００７２】
さらに、本実施形態では、測定された電流及び表面電位の双方に基づいて、被塗物ＣＤのアース状態が検査される。従って、アース状態の検査精度を格段に向上させることができる。
【００７３】
加えて、値Ｙと、−３Ｘ＋２０に値Ｘを代入して得た値とを比較することで、アース状態の異常原因を容易に判別することができる。その結果、異常原因を踏まえた適切な対処を行うことが可能となる。
【００７４】
また、本実施形態では、塗装ガン２を流れる電流を測定するために、高電圧が印加された塗装ガン２を被塗物ＣＤに対して間隔を隔てて配置した際に、被塗物ＣＤに対して電荷が帯電されるように構成されている。つまり、塗装ガン２を流れる電流の測定と、被塗物ＣＤに対する電荷の帯電とが同時期に（つまり一工程で）行われるように構成されている。従って、被塗物ＣＤにおけるアース状態の検査時間を効果的に短縮させることができ、生産性の向上を図ることができる。
【００７５】
加えて、本実施形態では、距離Ｌ１及び距離Ｌ２が、距離Ｌ３よりも小さなものとされている。従って、被塗物ＣＤのアース状態が正常であるときに塗装ガン２を流れる電流と、被塗物ＣＤのアース状態に異常があるときに塗装ガン２を流れる電流との差をより確実に大きくすることができる。また、被塗物ＣＤのアース状態が正常であるときにおける表面電位と、被塗物ＣＤのアース状態に異常があるときにおける表面電位との差をより確実に大きくすることができる。従って、被塗物ＣＤにおけるアース状態の正常・異常をより容易に判別することができ、アース状態の検査精度を一層向上させることができる。
【００７６】
さらに、距離Ｌ１が４０ｍｍ以上（より好ましくは、６０ｍｍ以上）とされているため、被塗物ＣＤの配置位置にずれが生じた場合などにおいて、塗装ガン２が被塗物ＣＤに接触してしまったり、塗装ガン２と被塗物ＣＤの周囲に位置する治具等との間でスパークが生じてしまったりすることをより確実に防止できる。その結果、アース状態の検査をより精度よく行うことができる。
【００７７】
加えて、距離Ｌ１が１００ｍｍ以下（より好ましくは、８０ｍｍ以下）とされているため、アース状態が正常であるときに塗装ガン２を流れる電流と、アース状態に異常があるときに塗装ガン２を流れる電流との差を一層大きくすることができる。これにより、アース状態の検査精度をより一層高めることができる。
〔第２実施形態〕
次に、第２実施形態について、上記第１実施形態との相違点を中心に説明する。上記第１実施形態において、塗装ガン２は１台のみ設けられている。これに対して、本第２実施形態では、図９に示すように、静電塗装装置１は、第１塗装ガン２Ａ及び第２塗装ガン２Ｂを備えており、２台の塗装ガンを有している。尚、両塗装ガン２Ａ，２Ｂの構成は、上記第１実施形態における塗装ガン２の構成と同一とされている。また、塗装ガン２Ａ，２Ｂはそれぞれロボットアーム３により支持されており、ロボットアーム３の動作により被塗物ＣＤに対して相対移動可能とされている。
【００７８】
さらに、本第２実施形態では、表面電位測定装置６による表面電位の測定タイミングが、上記第１実施形態とは異なる。すなわち、上記第１実施形態では、高電圧が印加された塗装ガン２により被塗物ＣＤに電荷を帯電させてから所定の待機時間ｔ１が経過した後、高電圧が印加されていない塗装ガン２が被塗物ＣＤに対して配置され、表面電位測定装置６により被塗物ＣＤの表面電位が測定される。これに対して、本第２実施形態では、高電圧が印加された第１塗装ガン２Ａにより被塗物ＣＤに電荷を帯電させている最中（つまり、被塗物ＣＤに対する電圧の印加が全て完了するのを待たず）に、被塗物ＣＤのうち電荷の印加が完了した部位に対して、高電圧が印加されていない第２塗装ガン２Ｂが配置され、表面電位測定装置６により被塗物ＣＤの表面電位の測定が開始される。
【００７９】
以上、本第２実施形態によれば、被塗物ＣＤに電荷を帯電させている最中に、被塗物ＣＤにおける表面電位の測定を開始することができる。従って、被塗物ＣＤにおけるアース状態の検査時間を一層短縮させることができ、生産性の更なる向上を図ることができる。
【００８０】
尚、上記実施形態の記載内容に限定されず、例えば次のように実施してもよい。勿論、以下において例示しない他の応用例、変更例も当然可能である。
【００８１】
（ａ）上記実施形態では、電流測定装置５により測定された電流の最大値を判定基準として被塗物ＣＤのアース状態が検査されているが、必ずしも最大値を判定基準としなくてもよい。従って、例えば、測定された電流の平均値に基づいて、被塗物ＣＤのアース状態を検査することとしてもよい。
【００８２】
（ｂ）上記実施形態において、静電塗装装置１は、１つの塗装ガン２を備えているが、２つ以上の塗装ガン２を備えていてもよい。
【００８３】
（ｃ）上記実施形態では、電圧印加装置４、電流測定装置５、及び、表面電位測定装置６がそれぞれ別体とされているが、これらの装置を一体としてもよいし、これらの装置のうちの２つの装置を一体としてもよい。従って、例えば、電圧印加装置４が、電流測定装置５の機能や表面電位測定装置６の機能を有することとしてもよい。
【符号の説明】
【００８４】
１…静電塗装装置、２…塗装ガン、４…電圧印加装置、５…電流測定装置、６…表面電位測定装置、ＣＤ…被塗物。
【図１】
2014079704.tif 000004
【図２】
2014079704.tif 000005
【図３】
2014079704.tif 000006
【図４】
2014079704.tif 000007
【図５】
2014079704.tif 000008
【図６】
2014079704.tif 000009
【図７】
2014079704.tif 000010
【図８】
2014079704.tif 000011
【図９】
2014079704.tif 000012